(57)【要約】【課題】  難燃剤や難燃性樹脂組成物として用いられる用途、具体的には、繊維用途、フィルム用途、樹脂成型物、木材などで難燃性能に優れた難燃剤及び難燃性樹脂組成物を提供する。【解決手段】  ＲＳｉＯ１．５（Ｒは有機基）で示される単位を含有するシリコーン系化合物とイミド構造を有する化合物と、を含有することを特徴とする難燃剤及びＲＳｉＯ１．５（Ｒは有機基）で示される単位を含有するシリコーン系化合物と、イミド構造を有する化合物とを含有することを特徴とする難燃性樹脂組成物。【選択図】なし【特許請求の範囲】
【請求項１】
ＲＳｉＯ１．５（Ｒは有機基）で示される単位を含有するシリコーン系化合物と、イミド構造を有する化合物とを含有することを特徴とする難燃剤。
【請求項２】
シリコーン系化合物を構成する有機基が、芳香環を含有することを特徴とする請求項１に記載の難燃剤。
【請求項３】
イミド構造を有する化合物が、熱可塑性を有するものであり、且つガラス転移温度が１３０℃以上３００℃以下であることを特徴とする請求項１または２に記載の難燃剤。
【請求項４】
イミド構造を有する化合物が、ポリエーテルイミドであることを特徴とする請求項１〜３のいずれか１項に記載の難燃剤。
【請求項５】
シリコーン系化合物にシラノール基を重量比で２％以上１０％以下含有することを特徴とする請求項１〜４のいずれか１項に記載の難燃剤。
【請求項６】
ＲＳｉＯ１．５（Ｒは有機基）で示される単位を含有するシリコーン系化合物と、イミド構造を有する化合物とを含有することを特徴とする難燃性樹脂組成物。
【請求項７】
シリコーン系化合物を構成する有機基がフェニル基を含み、且つフェニル基の含有量をシリコーン系化合物を構成する全有機基に対してモル比で２０％以上含有することを特徴とする請求項６に記載の難燃性樹脂組成物。
【請求項８】
イミド構造を有する化合物が、熱可塑性を有するものであり、且つガラス転移温度が１３０℃以上３００℃以下であることを特徴とする請求項６または７に記載の難燃性樹脂組成物。
【請求項９】
イミド構造を有する化合物が、ポリエーテルイミドであることを特徴とする請求項６〜８のいずれか１項に記載の難燃性樹脂組成物。
【請求項１０】
シリコーン系化合物にシラノール基量を重量比で２％以上１０％以下含有することを特徴とする請求項６〜９のいずれか１項に記載の難燃性樹脂組成物。
【発明の詳細な説明】
【技術分野】
【０００１】
本発明は難燃剤及び難燃性樹脂組成物に関するものである。
【背景技術】
【０００２】
従来、易燃焼性樹脂などの難燃化手法として、含塩素系難燃剤、含臭素系難燃剤等のハロゲン系難燃剤、またはハロゲン系難燃剤とアンチモン系難燃剤を含有した難燃剤が数多く提案されている。しかしながら、これらの難燃剤は難燃性には優れるもののハロゲン系難燃剤は燃焼時にハロゲン化ガスを発生する懸念があるなどの問題があり、これらの問題を解決するために数多くの検討がなされている。
【０００３】
例えば、ハロゲン元素やアンチモン元素を含まないリン化合物を使用したリン系難燃剤が数多く提案されているが、難燃性はハロゲン系、アンチモン系難燃剤よりも低く、難燃性能は不十分である。
【０００４】
これら問題を解決するためにハロゲン元素、アンチモン元素、リン元素を含まない難燃剤としてシリコーン系化合物を使用したシリコーン系難燃剤の検討が行われている。
【０００５】
このシリコーン系化合物とは１官能性のＲ３ＳｉＯ０．５（Ｍ単位）、２官能性のＲ２ＳｉＯ１．０（Ｄ単位）、３官能性のＲＳｉＯ１．５（Ｔ単位）、４官能性のＳｉＯ２．０（Ｑ単位）で示される単位のいずれかから構成されるものである。
【０００６】
このシリコーン系化合物を利用して難燃性を付与する例として、例えば、Ｍ、Ｄ、Ｔ、Ｑ単位から構成される一般的なシリコーン系化合物を熱可塑性重合体に混合した粉末状重合体混合物が提案されているが（特許文献１参照）、シリコーン系化合物単独では難燃性の効果が低く、該特許文献の実施例に記載されているようにハロゲン系難燃剤やリン系難燃剤を併用する必要があり、シリコーン系化合物単独では難燃性を改善することができていない。
【０００７】
また、Ｔ単位を８０％以上含むシリコーン系化合物を熱可塑性非シリコーンポリマーに添加することにより難燃性を付与する溶融加工可能のポリマー組成物が提案されているが（特許文献２参照）、熱可塑性非シリコーンポリマーとシリコーン系化合物の配合比が１０：１以上１：３以下であり、シリコーン系化合物を多量に添加する必要があるため、力学特性の低下や加工性の低下、またコストアップにより汎用性が低下する問題があった。
【０００８】
また、芳香環含有非シリコーン樹脂にＤ単位とＴ単位からなるシリコーン系化合物を添加し難燃性を付与する難燃性樹脂組成物が提案されているが（特許文献３参照）、該特許文献の実施例に記載されているように芳香環含有率の高いポリカーボネートやポリスチレンでは効果があるものの、芳香環含有率の低い樹脂、例えばポリオレフィンやポリエステル系樹脂に適用した場合は、満足な難燃性能を発現することができないため汎用性が低いという問題がある。
【０００９】
また、シリコーン系化合物とポリエーテルイミドを共重合したポリエーテルイミドシロキサンコポリマーからなるブレンド組成物が提案されているが（特許文献４参照）、シロキサン部分がＲ２ＳｉＯ１．０のＤ単位で構成されており、シロキサン部分の耐熱性が低いため難燃性に劣り、また合成コストが高くなるなど汎用性に欠けるなどの問題があり、現状の技術では種々の樹脂やその他の部材に適応するシリコーン系難燃剤の開発には至っていないのが現状である。
【特許文献１】特開平１−３１８０６９号公報（実施例）
【特許文献２】特開昭５４−３６３６５号公報（第３頁）
【特許文献３】特開平１０−１３９９６４号公報（実施例）
【特許文献４】特表平６−５０６９７９号公報（請求項１）
【発明の開示】
【発明が解決しようとする課題】
【００１０】
本発明は前記した現状に鑑み、難燃性能が従来の難燃剤及び難燃性樹脂組成物よりも優れた難燃性樹脂組成物を提供することを目的とするものである。
【課題を解決するための手段】
【００１１】
本発明は、上記の課題を解決するため、以下の構成を採用する。すなわち、
（１）ＲＳｉＯ１．５（Ｒは有機基）で示される単位を含有するシリコーン系化合物と、イミド構造を有する化合物とを含有することを特徴とする難燃剤。
（２）シリコーン系化合物を構成する有機基が、芳香環を含有することを特徴とする（１）に記載の難燃剤。
（３）イミド構造を有する化合物が、熱可塑性を有するものであり、且つガラス転移温度が１３０℃以上３００℃以下であることを特徴とする（１）または（２）に記載の難燃剤。
（４）イミド構造を有する化合物が、ポリエーテルイミドであることを特徴とする（１）〜（３）のいずれか１項に記載の難燃剤。
（５）シリコーン系化合物にシラノール基量を重量比で２％以上１０％以下含有することを特徴とする（１）〜（４）のいずれか１項に記載の難燃剤。
（６）ＲＳｉＯ１．５（Ｒは有機基）で示される単位を含有するシリコーン系化合物と、イミド構造を有する化合物とを含有することを特徴とする難燃性樹脂組成物。
（７）シリコーン系化合物を構成する有機基がフェニル基を含み、且つフェニル基の含有量をシリコーン系化合物を構成する全有機基に対してモル比で２０％以上含有することを特徴とする（６）に記載の難燃性樹脂組成物。
（８）イミド構造を有する化合物が、熱可塑性を有するものであり、且つガラス転移温度が１３０℃以上３００℃以下であることを特徴とする（６）または（７）に記載の難燃性樹脂組成物。
（９）イミド構造を有する化合物が、ポリエーテルイミドであることを特徴とする（６）〜（８）のいずれか１項に記載の難燃性樹脂組成物。
（１０）シリコーン系化合物にシラノール基量を重量比で２％以上１０％以下含有することを特徴とする（６）〜（９）のいずれか１項に記載の難燃性樹脂組成物。
【発明の効果】
【００１２】
本発明によれば、難燃剤や難燃性樹脂組成物として用いられる用途、具体的には、繊維用途、フィルム用途、樹脂成型物、木材などで難燃性能に優れた難燃剤及び難燃性樹脂組成物を提供できる。
【発明を実施するための最良の形態】
【００１３】
以下、本発明について詳細に説明する。
【００１４】
本発明の難燃剤はＲＳｉＯ１．５（Ｒは有機基）で示される単位を含有するシリコーン系化合物と、イミド構造を有する化合物とを含有するものである。
【００１５】
シリコーン系化合物とは前記したように、１官能性のＲ３ＳｉＯ０．５（Ｍ単位）、２官能性のＲ２ＳｉＯ１．０（Ｄ単位）、３官能性のＲＳｉＯ１．５（Ｔ単位）、４官能性のＳｉＯ２．０（Ｑ単位）で示される単位（Ｒはいずれも有機基）のいずれかから構成されるものであり、本発明でいうシリコーン系化合物は３官能性のＲＳｉＯ１．５を少なくとも含有するものである。ＲＳｉＯ１．５（Ｔ単位）で示される単位をシリコーン系化合物の構造中に含むことで、シリコーン系化合物の耐熱性が向上し、難燃剤として好適に使用することができる。耐熱性、難燃性の観点からＲＳｉＯ１．５の含有率はシリコーン系化合物に対してモル比で２０％以上が好ましく、更に好ましくは５０％以上である。
【００１６】
また、シリコーン系化合物はシリコーン系化合物を構成する有機基が芳香環を含むことを特徴としている。シリコーン系化合物はＳｉと結合する有機基を含有しており、この有機基が芳香環を含むことで耐熱性、難燃性が向上する。この芳香環の含有量は耐熱性、難燃性の観点から好ましくはシリコーン系化合物を構成する全有機基に対してモル比で１０％以上が好ましく、更に好ましくは４０％以上である。
【００１７】
ここでいう芳香環とは、ベンゼン環、縮合ベンゼン環、複素芳香環などの芳香族に属する環の総称を指す。芳香環として難燃性、耐熱性、汎用性の観点から好ましくはベンゼン環であり、ベンゼン環を含む有機基としてはフェニル基である。有機基に含まれる縮合ベンゼン環としては、ナフタレン環、アントラセン環、複素芳香環としては、イミド環である。
【００１８】
また、シリコーン系化合物は操作性の点からシラノール基の含有量をシリコーン系化合物に対する重量比で２％以上１０％以下含有することが好ましく、更に好ましくは３％以上８％以下である。シラノール基が本発明の範囲を上回ると加熱時にゲル化を引き起こしやすくなり、本発明の範囲を下回ると燃焼時の難燃性能が低下しやすくなる。
【００１９】
また、シリコーン系化合物の重量平均分子量は５００以上３０００００以下の範囲であるとシリコーン系化合物の耐熱性の点から好ましく、更に好ましくは１０００以上１０００００以下である。
【００２０】
イミド構造を有する化合物とは、分子構造中に−ＣＯ−ＮＲ−ＣＯ−（Ｒは有機基）の構造を有する化合物のことである。ここでいう有機基は、Ｃ１〜Ｃ１２のアルキル基、アルケン基、アルキン基、芳香環（ベンゼン環、縮合ベンゼン環、非ベンゼン系芳香環）である。
【００２１】
イミド構造を有する化合物とシリコーン系化合物とを樹脂組成物中に含有することで、燃焼時にシリコーン系化合物とイミド構造を有する化合物とが効率よく炭化層を形成することが可能であり、これはシリコーン系化合物、イミド構造を有する化合物をそれぞれ単独で使用した場合よりも難燃性を著しく向上することができる。
【００２２】
また、本発明の難燃剤のイミド構造を有する化合物は、熱可塑性を有するものが加工性の点から好く、且つ、ガラス転移温度は１３０℃以上３００℃以下であることが好ましく、更に好ましくは１３０℃以上２５０℃以下であることが好ましい。
【００２３】
イミド構造を有する化合物として具体的にはポリイミド、ポリアミドイミド、ポリエーテルイミドが挙げられ、中でも加工性の観点から好ましくはポリエーテルイミドが挙げられるが、分子構造中にイミド構造を有していればこの限りではない。
【００２４】
また、本発明の難燃剤は難燃性の観点からシリコーン系化合物とイミド構造を有する化合物の組成比が重量比で５（シリコーン系化合物）：９５（イミド構造を有する化合物）〜９５：５の範囲が好ましく、更に好ましくは１０：９０〜９０：１０の範囲が好ましい。
【００２５】
次に、本発明の難燃性樹脂組成物について説明する。
【００２６】
本発明の難燃性樹脂組成物はＲＳｉＯ１．５（Ｒは有機基）で示される単位を含有するシリコーン系化合物と、イミド構造を有する化合物とを含有するものである。
【００２７】
ＲＳｉＯ１．５（Ｔ単位）で示される単位をシリコーン系化合物の構造中に含むことで、シリコーン系化合物の耐熱性が向上し、難燃性樹脂組成物として好適に使用することができる。
【００２８】
また、ＲＳｉＯ１．５（Ｔ単位）で示される単位をシリコーン系化合物に対してモル比で３０％以上含有することでブリードアウトによる汚染がしにくくなり、更に好ましくは６０％以上である。
【００２９】
また、本発明の難燃性樹脂組成物は樹脂への分散性の観点からシリコーン系化合物を構成する有機基がフェニル基を含有し、且つフェニル基の含有量がシリコーン系化合物を構成する全有機基に対してモル比で２０％以上であることが好ましく、更に好ましくは５０％以上である。
【００３０】
また、シリコーン系化合物はシラノール基の含有量を十分な難燃性能を有するためにシリコーン系化合物に対する重量比で２％以上含有することが好ましく、また加工性の点から１０％以下含有することが好ましく、更に好ましくは３％以上８％以下である。シリコーン系化合物にシラノール基が含有されることで燃焼時に効率よく樹脂等と架橋構造を形成し、難燃性を向上することができる。シラノール基が本発明の範囲を上回ると成型時にゲル化を引き起こしやすくなり、本発明の範囲を下回ると燃焼時の難燃性能が低下しやすくなる。
【００３１】
また、シリコーン系化合物の重量平均分子量は１０００以上であるとシリコーン系化合物を溶融混練する際に溶融粘度が高く樹脂への分散性が良好になるため好ましく、また３０００００以下であると分散性、操作性の点から好ましい。更に好ましくは２０００以上１０００００以下であり、更に好ましくは３０００以上５００００以下である。
【００３２】
また、イミド構造を有する化合物とは、分子構造中に−ＣＯ−ＮＲ−ＣＯ−（Ｒは有機基）の構造を有する化合物のことである。
【００３３】
イミド構造を有する化合物とシリコーン系化合物とを樹脂組成物中に含有することで、燃焼時にシリコーン系化合物とイミド構造を有する化合物と母材である樹脂が効率よく炭化層を形成することが可能であり、これはシリコーン系化合物、イミド構造を有する化合物をそれぞれ単独で含有した場合よりも難燃性を著しく向上することができる。
【００３４】
また、イミド構造を有する化合物は熱可塑性を有するものが加工性の点から好ましく、且つガラス転移温度が１３０℃以上３００℃以下であることが好ましく、更に好ましくは１３０℃以上２５０℃以下であることが好ましい。
【００３５】
イミド構造を有する化合物として具体的にはポリイミド、ポリアミドイミド、ポリエーテルイミドが挙げられ、中でも加工性の観点から好ましくはポリエーテルイミドが挙げられるが、分子構造中にイミド構造を有していればこの限りではない。
【００３６】
また、シリコーン系化合物とイミド構造を有する化合物の含有比は難燃性の観点から重量比で５（シリコーン系化合物）：９５（イミド構造を有する化合物）〜９５：５の範囲が好ましく、更に好ましくは１０：９０〜９０：１０の範囲が好ましい。
【００３７】
また、本発明の難燃性樹脂組成物の組成比は難燃性の観点から重量比で９４（母材となる樹脂）：１（シリコーン系化合物）：５（イミド構造を有する化合物）〜４０：２０：４０の範囲が好ましく、更に好ましくは９０：３：７〜７０：１０：２０である。
【００３８】
また、本発明の難燃性樹脂組成物の母材となる樹脂は加工性の点から熱可塑性樹脂が好適であり、例えばポリエステル、ポリアミド、ポリオレフィンなどで好適に使用できる。
【００３９】
ポリエステルとはポリエチレンテレフタレート、ポリプロピレンテレフタレート、ポリブチレンテレフタレート等のジカルボン酸またはそのエステル形成誘導体およびジオールまたはそのエステル形成誘導体から合成されるポリマーであるほか、ポリ−Ｌ−乳酸、ポリ−Ｄ−乳酸の非石油系ポリエステル系化合物のことである。
【００４０】
また、ポリアミドとは−ＣＯＮＨ−の繰り返し構造を持つナイロン６、ナイロン６６、ナイロン６１０、ナイロン６１２、ナイロン１１、ナイロン１２等のことである。
【００４１】
また、ポリオレフィンとはポリエチレン、ポリプロピレン等のことであり、これらは単独で用いてもよく、２種以上を混合で用いてもよい。
次に本発明の難燃剤の製造方法に関して詳細に説明する。
【００４２】
本発明でいうシリコーン系化合物の製造方法としては、一般的な重縮合によって製造することができる。例えばＲ３ＳｉＯＣｌ（トリオルガノクロロシラン）、Ｒ２ＳｉＯＣｌ２（ジオルガノジクロロシラン）、ＲＳｉＯＣｌ３（モノオルガノトリクロロシラン）、ＳｉＯＣｌ４（テトラクロロシラン）をモノマーとして用い、目的とするＭ、Ｄ、Ｔ、Ｑ単位のいずれかから構成されるシリコーン系化合物をＲ３ＳｉＯＣｌ（Ｍ単位に相当）、Ｒ２ＳｉＯＣｌ２（Ｄ単位に相当）、ＲＳｉＯＣｌ３（Ｔ単位に相当）、ＳｉＯＣｌ４（Ｑ単位に相当）から所望のモル比で酸もしくはアルカリの触媒下で縮合せしめ、シリコーン系化合物を合成する方法で製造することができる。
【００４３】
また、シリコーン系化合物に含有される芳香環の含有量は前記したモノマーのＲを芳香環で置換し、全体のＲに対するモル比から所望の量だけ芳香環を含有したシリコーン系化合物を製造することができる。
【００４４】
また、シリコーン系化合物に含有されるシラノール基の含有量は反応時間によって制御可能であるが、シラノール基を制御するために封鎖剤としてＲ３ＳｉＯＣｌやＲ３ＳｉＯＨをシラノール基と反応させることでシラノール基の含有量を制御することも可能であり、シラノール基の含有量の測定は赤外分光分析などにより測定可能である。
【００４５】
また、シリコーン系化合物の重量平均分子量は製造時の反応時間によって制御可能であり、分子量の測定はゲル浸透クロマトグラフィー（ＧＰＣ）によって測定することができる。
【００４６】
次にイミド構造を有する化合物の製造方法について説明する。製造方法としては２官能カルボン酸無水物と第一級ジアミンとの重縮合からイミド構造を有する化合物を製造することが可能であり、具体的な化合物の製造方法としては、例えばビスフェノールとジニトロビスイミドの縮合によりポリエーテルイミドを製造することが可能であるが、分子構造中にイミド構造を有していればこの限りではない。
【００４７】
このようにして製造されたシリコーン系化合物とイミド構造を有する化合物は例えばシリコーン系化合物とイミド構造を有する化合物をそれぞれ溶剤で溶かしてホモジナイザーなどの攪拌機を用いて溶液混合したり、２軸押し出し機やバンバリーミキサーなどの混練機で溶融混合して難燃剤として製造することが可能であるが、シリコーン系化合物とイミド構造を有する化合物と難燃剤中に含有していればこの限りではない。
【００４８】
また、難燃剤を樹脂や繊維、フィルム、木材などの部材に付与する場合は溶液混合して製造された難燃剤を含浸、コーティング、スプレーなどで部材に付与し、熱処理もしくは風乾により乾燥して難燃剤を付与することが可能である。更に、２軸押し出し機やバンバリーミキサーなどの溶融混練機で部材と溶融混合する方法も可能であるが、付与する部分や方法により難燃性能に変化はないため、部材の表面や内部に付与することが可能であればこれに限るものではない。
【００４９】
次に本発明の難燃性樹脂組成物の製造方法について説明する。
【００５０】
本発明の難燃性樹脂組成物は前記した難燃剤の製造法と同様にして、シリコーン系化合物とイミド構造を有する化合物を製造することができる。
【００５１】
シリコーン系化合物とイミド構造を有する化合物は例えばシリコーン系化合物とイミド構造を有する化合物をそれぞれ溶剤で溶かして溶液として溶液混合して、含浸、コーティング、スプレーなどで樹脂に付与し、熱処理もしくは風乾により乾燥して難燃性樹脂組成物を製造することが可能である。また、２軸押し出し機やバンバリーミキサーなどの溶融混練機でシリコーン系化合物とイミド構造を有する化合物を溶融混合して、２軸押し出し機やバンバリーミキサーなどの溶融混練機で樹脂と溶融混合することで難燃性樹脂組成物を製造する方法も可能である。また、樹脂とシリコーン系化合物、イミド構造を有する化合物を直接２軸押し出し機やバンバリーミキサーなどの溶融混練機で樹脂と溶融混合する方法などで製造することも可能であり、付与する部分や方法により難燃性能に変化はないため、難燃性樹脂組成物の表面や内部に付与することが可能であればこれに限るものではない。
【００５２】
以下、実施例を用いて本発明を更に具体的に説明する。
【実施例】
【００５３】
まず、実施例及び比較例におけるシリコーン系化合物の調製を下記の通り行い、表１に示すシリコーン系化合物１〜１３を得た。
＜Ｍ、Ｄ、Ｔ、Ｑ単位の割合の調製＞Ｒ３ＳｉＯＣｌ（Ｍ単位に相当）、Ｒ２ＳｉＯＣｌ２（Ｄ単位に相当）、ＲＳｉＯＣｌ３（Ｔ単位に相当）、ＳｉＯＣｌ４（Ｑ単位に相当）を所望のモル比にて縮合し、Ｍ、Ｄ、Ｔ、Ｑ単位の割合が異なるシリコーン系化合物を製造した。
＜フェニル基、メチル基の割合＞前記したＲ部分をそれぞれフェニル基、メチル基で置換し、モル比でフェニル基、メチル基の割合の異なるシリコーン系化合物を調製した。
＜シラノール基の含有量＞シリコーン系化合物を縮合する際の反応時間を各々調整し、得られたシリコーン系化合物を赤外分光分析によりシラノール基を測定した。また、シラノール基の含有量が０％の場合はシラノール基の封鎖剤としてＲ３ＳｉＯＣｌを過剰に添加し、シラノール基の含有量を０％とした。
＜分子量＞シリコーン系化合物を縮合する際の反応時間を各々調整し、得られたシリコーン系化合物をゲル浸透クロマトグラフィー（ＧＰＣ）を用いて、重量平均分子量を測定した。
【００５４】
【表１】
2007023138.tif 000002
【００５５】
また、実施例及び比較例におけるイミド構造を有する化合物にはガラス転移温度（Ｔｇ）が２１０℃であるＧＥ  Ｐｌａｓｔｉｃｓ社製のポリエーテルイミド（製品名ＵＬＴＥＭ１０１０）を用い、前記した表１のシリコーン系化合物の各々とポリエーテルイミドを２軸押し出し機を用いて混練温度：２８０℃、Ｌ／Ｄ：３０、スクリュー回転数：３００ｒｐｍの条件で混練を行い難燃剤を作製した。
【００５６】
また、各実施例における分散性の評価と燃焼評価（酸素指数の測定）については下記の通り行った。
【００５７】
＜酸素指数（ＬＯＩ）の測定＞長さ１５０ｍｍ、幅６．５ｍｍ±０．５ｍｍ、厚さ３ｍｍの平板を試験片として作製し、ＪＩＳ Ｋ７２０１（酸素指数法による高分子材料の燃焼試験方法）に準じて酸素指数を求めた。
【００５８】
＜分散性の評価＞難燃性樹脂組成物の切片をＴＥＭ（透過型電子顕微鏡）にて観察し、１０μｍ以上の分散物が無ければ評価を○とし、１０μｍ以上の分散物があれば×とした。
【００５９】
実施例１〜１２、比較例１〜４
母材として固有粘度（ＩＶ）が０．６５のポリエチレンテレフタレートを用い、表２に示すとおりの難燃剤を用いて混練温度：２７５℃、Ｌ／Ｄ：３０、スクリュー回転数：３００ｒｐｍの条件で２軸押し出し機を用いて表２に示すとおりの配合比で混練を行い、ポリエチレンテレフタレート中に難燃剤を付与し、ポリエチレンテレフタレートを母材とする難燃性樹脂組成物を得た。
【００６０】
その後、得られた難燃性樹脂組成物を各評価における条件に成型し、酸素指数（ＬＯＩ値）の測定を行った。尚、比較例１は難燃剤を含まないので、混練は行わずに直接成型して、酸素指数の測定と分散性の評価を行った。
【００６１】
その結果、表２に示すとおり、実施例１〜１２は比較例１のＰＥＴ単独と比較して高いＬＯＩ値を示し難燃性に優れている結果が得られており、また、分散性にも優れている結果が得られた。
【００６２】
また、比較例２、３との比較、つまりシリコーン系化合物、イミド構造を有する化合物をそれぞれ単独でＰＥＴに付与した場合と比較しても大幅にＬＯＩ値が高くなっており、シリコーン系化合物とイミド構造を有する化合物を含有することで相乗的な難燃性能が発現している結果が得られた。
【００６３】
また、比較例４との比較、つまりＲＳｉＯ１．５を含まないシリコーン系化合物とイミド構造を有する化合物を添加した場合と比較しても大幅にＬＯＩ値が高くなっており、分散性の比較でも実施例１〜１２の方が良好であった。
【００６４】
【表２】
2007023138.tif 000003
【００６５】
ＰＥＩ：ポリエーテルイミド